(57)【特許請求の範囲】
【請求項１】
（ａ）水素型弱酸性陽イオン交換樹脂を実質的に中和塩型に変換し；
（ｂ）酸再生剤で再生することにより実質的に中和塩型の陽イオン交換樹脂を水素型弱酸性陽イオン交換樹脂に変換し；及び
（ｃ）水素型弱酸性陽イオン交換樹脂を、水素型弱酸性陽イオン交換樹脂の１キログラム当たり１から１５キログラムの水蒸気と、１００から１８０℃の樹脂床温度において少なくとも１時間の間接触させること
を含む、弱酸性陽イオン交換樹脂を清浄する方法。
【請求項２】
該弱酸性陽イオン交換樹脂が架橋ポリ（アクリル）酸、架橋ポリ（メタクリル酸）、加水分解された架橋ポリ（（Ｃ１〜Ｃ４）アルキルアクリレート）及び加水分解された架橋ポリ（アクリロニトリル）の１以上のコポリマーから選択される請求項１に記載の方法。
【請求項３】
工程（ｂ）における酸再生剤が硫酸及び塩酸の１以上の１から１５パーセント水溶液から選択される請求項１に記載の方法。
【請求項４】
工程（ｃ）が１２０から１４０℃の樹脂床温度において遂行される請求項１に記載の方法。
【請求項５】
工程（ｃ）における該水素型弱酸性陽イオン交換樹脂が、水素型弱酸性陽イオン交換樹脂の１キログラム当たり、２から５キログラムの水蒸気と接触させられる請求項１に記載の方法。
【請求項６】
工程（ｃ）における該水素型弱酸性陽イオン交換樹脂が、２から４時間、水蒸気と接触させられる請求項１に記載の方法。
【請求項７】
工程（ｃ）からの水素型弱酸性陽イオン交換樹脂を、水素型弱酸性陽イオン交換樹脂１キログラム当たり０．４から５グラムの１以上の過酸化物、（Ｃ２〜Ｃ３）アルコール及び無機塩化物塩から選択される抗菌剤と接触することを更に含む請求項１に記載の方法。
【請求項８】
抗菌剤が１以上の過酸化水素、過酢酸、エタノール、イソプロパノール、塩化ナトリウム及び塩化カリウムから選択される請求項７に記載の方法。
【請求項９】
工程（ｃ）からの水素型弱酸性陽イオン交換樹脂を２から５床容積の希釈酸とを接触させ、それから該水素型弱酸性陽イオン交換樹脂を水ですすぐことを更に含む請求項１に記載の方法。
【請求項１０】
該希釈酸が１以上の硫酸、塩酸及び燐酸の０．０５から１Ｎの水溶液から選択される請求項９に記載の方法。
【請求項１１】
（ａ）水素型弱酸性陽イオン交換樹脂を実質的に中和塩型に変換し；
（ｂ）酸再生剤で再生することにより実質的に中和塩型の該弱酸性陽イオン交換樹脂を水素型弱酸性陽イオン交換樹脂に変換し；及び
（ｃ）該水素型弱酸性陽イオン交換樹脂を、水素型弱酸性陽イオン交換樹脂の１キログラム当たり１から１５キログラムの水蒸気と、１００から１８０℃の樹脂床温度において少なくとも１時間の間接触させることにより清浄された弱酸性陽イオン交換樹脂の床と、被処理水とを接触させることを含む、飲料水としての使用のための水を処理する方法。
【発明の詳細な説明】
【０００１】
本発明は、弱酸性陽イオン交換樹脂の製造用の改良された方法に関する。特に、本発明は、架橋ポリ（アクリロニトリル）由来の弱酸性陽イオン交換樹脂の清浄に関する。
【０００２】
弱酸性陽イオン交換樹脂は、飲料水から硬度イオン（例えば、カルシウム及びマグネシウム）及びある種の金属（鉛、水銀、銅、亜鉛）の除去に多大の利用性を見出した。弱酸性陽イオン交換樹脂の高イオン交換容量及び選択率は、この用途において理想的な特性である。混合床系における弱酸性陽イオン交換樹脂と活性炭との組み合わせは、飲料水用ウォーターピッチャーフィルター（ｗａｔｅｒ‐ｐｉｃｈｅｒ  ｆｉｌｔｅｒ）用途のような飲用の水処理用途に広範な使用を見出した。望ましくは、弱酸性陽イオン交換樹脂は樹脂から抽出可能な物質を処理水に放出すべきでない。これらの抽出可能物質は、典型的にはイオン交換樹脂製造プロセスからの副生成物である。
【０００３】
従って、抽出物（未架橋ポリマー鎖、開始剤残存物及び他の汚染物等）を除去する弱酸性陽イオン交換樹脂の清浄は、多くの最終使用用途における許容出来る性能にとって、決定的である。適当な清浄なくしては、樹脂は、結果的にあわ立ち、着色、臭気、高ＴＯＣ（全有機炭素）価及び他の望ましくない効果をもたらすことになる物質を処理水中に放出し得る。
【０００４】
活性炭のような吸着剤が飲料水から有機物（トリハロメタン又はＴＨＭ等）を除去するために弱酸性陽イオン交換樹脂と共に使用されるとき、弱酸性陽イオン交換樹脂から放出された物質が活性炭の表面上に吸着され、結果的に炭素の表面及び細孔を汚染し、結果的に飲料水からＴＨＭを効率よく除去する炭素の能力を減少させることを、我々は見出した。
【０００５】
弱酸性陽イオン交換樹脂は、典型的には加水分解可能なアクリルモノマー（たとえば、アクリロニトリル、メチルアクリレート及び他のアクリルエステル等）と好適な架橋性モノマー（たとえば、ジビニルベンゼン（ＤＶＢ）、トリビニルシクロヘキサン（ＴＶＣＨ）、１，７‐オクタジエン又はジエチレングリコールジビニルエーテル等）とのサスペンション重合により製造される。これらの架橋コポリマーは、それから、酸性又は塩基性条件下のいずれかで加水分解され、対応するポリカルボン酸生成物を提供する。
【０００６】
架橋ポリ（アクリロニトリル）ビーズポリマーの酸触媒および塩基触媒の両方の加水分解は、弱酸性陽イオン交換樹脂用製造プロセスの過程で取り組まれなければならない課題を提示する。例えば、酸加水分解（硫酸）は典型的には激しい熱発生を進行させ、その加水分解を工業規模で制御することを困難にし；加えて、大量の廃棄硫酸が加水分解の過程で発生することである。廃棄硫酸は、加水分解の過程でアンモニアのプロセス内中和から生じる塩（硫酸アンンモニウム）により更に汚染され、廃棄又は再使用のために物質を加工する更なる時間のかかる努力を必要とする。
【０００７】
アルカリ（塩基性）加水分解は、典型的には、高められた温度において還流下又は密閉した圧力容器（オートクレーブ）内で加水分解が完了するまで、架橋ポリ（アクリロニトリル）ビーズポリマーと水性、アルコール性又は混合水性‐アルコール性アルカリ金属水酸化物溶液を接触させて遂行される。アンモニアの発生は、酸加水分解反応について述べられたものと類似の安全性問題を生じさせる：激しい熱発生に加えて加水分解の過程でガス状アンモニアの散発的な発生である。
【０００８】
同様に、架橋ポリ（アルキルアクリレート）物質の酸触媒および塩基触媒された加水分解は、弱酸性陽イオン交換樹脂の製造プロセスの過程で廃棄物流及び副生成物汚染物、例えば揮発性（Ｃ１〜Ｃ４）アルコール及びアルコールの縮合から生じる相当するエーテル化合物を発生する。
【０００９】
製造プロセスに固有の上記した安全及び環境問題に加えて、結果物である弱酸性陽イオン交換樹脂中間体は、製造プロセス過程で発生した副生成物を除去するため徹底的に清浄されなければならない。斯かる清浄工程は飲料水用途用の処理系に使用される弱酸性陽イオン交換樹脂の品質を確保するよう義務付けられる。加水分解されたポリ（アクリロニトリル）樹脂における副生成物の量を最小化する過去の努力（米国特許第３，５４４，４８８号及び第３，６８７，９１２号）は、（ＤＶＢに加えて）選択された共架橋剤の使用を含む。米国特許第５，１７５，１９３号は、架橋ポリ（アクリロニトリル）のアルカリ加水分解を開示し、そこではアルカリ加水分解剤及び架橋ポリ（アクリロニトリル）が、高められた温度、即ち、１０５℃より高い温度でのみ用いられる。しかしながら、上記処理は、未だ、典型的な飲料水用途に使用され得る前に徹底的な清浄を必要とする。
【００１０】
本発明により目的とされる課題は、未だ架橋ポリカルボキシレート樹脂前駆体の慣用の加水分解反応によって、所望の弱酸性陽イオン交換樹脂を提供しながら、最終弱酸性陽イオン交換樹脂における製造プロセスからの汚染物の存在を減少するのに使用される従来法の欠陥を克服するものである。
【課題を解決するための手段】
【００１１】
本発明は、（ａ）水素型弱酸性陽イオン交換樹脂を実質的に中和塩型に変換し；（ｂ）酸再生剤で再生することにより実質的に中和塩型の弱酸性陽イオン交換樹脂を水素型弱酸性陽イオン交換樹脂に変換し；及び（ｃ）水素型弱酸性陽イオン交換樹脂を、水素型弱酸性陽イオン交換樹脂の１キログラム当たり１から１５キログラムの水蒸気と、１００から１８０℃の樹脂床温度において少なくとも１時間の間接触させることを含む、弱酸性陽イオン交換樹脂を清浄する方法を提供する。
【００１２】
他の態様において、本発明は被処理水を上記方法により清浄された弱酸性陽イオン交換樹脂の床と接触することを含む、飲料水としての使用のために水を処理する方法を提供する。
【００１３】
更なる態様において、本発明は、弱酸性陽イオン交換樹脂が架橋ポリ（アクリル）酸、架橋ポリ（メタクリル酸）、加水分解された架橋ポリ（（Ｃ１〜Ｃ４）アルキルアクリレート）及び加水分解された架橋ポリ（アクリロニトリル）の１以上コポリマーから選択される上記方法を提供する。
【００１４】
我々は、水処理系についての改良された性能を提供する仕上がった弱酸性陽イオン交換樹脂を生じる弱酸性陽イオン交換樹脂中間体を効率的に清浄する改良された方法を発見した。本発明の方法は、架橋ポリカルボキシレート樹脂前駆体の酸性又は塩基性加水分解から誘導される弱酸性陽イオン交換樹脂のどちらにも適用できる。我々は、弱酸性陽イオン交換樹脂の加工における特定化された点において選択された水蒸気処理が、増進されたＴＨＭ除去効率を有する、たとえば、カートリッジ‐ウォーターピッチャー系のような飲用水処理系における構成要素として、有用な最終弱酸性陽イオン交換樹脂を提供するのに決定的であることを見出した。
【００１５】
ここで使用される次の用語は明らかに別段の断りがない限り、指示された定義を有する。用語「架橋ポリカルボキシレート樹脂前駆体」は、アクリル酸又はメタクリル酸モノマーと架橋性モノマーとの直接共重合、又は引き続き加水分解されてカルボン酸基になる酸前駆体モノマー（アクリロニトリル又は（Ｃ１〜Ｃ４）アルキルアクリレート）の共重合のいずれかにより、弱酸性陽イオン交換樹脂を提供することができる如何なるポリマーをも意味する。用語「コポリマー」は位置異性体を含む２以上の異なるモノマー単位を含有するポリマー組成物を意味する。ＴＨＭは、「トリハロメタン」（例えばクロロホルム、ブロモジクロロメタン、ジブロモクロロメタン及びブロモホルムを含む）用の頭字語として使用される；様々な試験法における液体流からのクロロホルムの除去は、典型的には一構成要素として弱酸性陽イオン交換樹脂を含有する水処理系のＴＨＭ除去効率の指標として使用される。
【００１６】
次の略語がここでは使用される：ＷＡＣ＝弱酸性陽イオン交換樹脂；ｇ＝グラム；ｋｇ＝キログラム；Ｌ＝リットル；ｍｌ＝ミリリットル；ｃｍ＝センチメートル；ｐｐｂ＝１０億当たりの重量／容量部；圧力はキロパスカル（ｋＰａ）である。特に断りのない限り、掲示される範囲は、両端の数字を含み、組み合わせ可能であるものと理解され、温度は摂氏度（℃）であり及びパーセンテージ（％）は重量による。
【００１７】
本発明の方法は、多種の製造プロセスにより生成されるＷＡＣの処理に有用である。好適な弱酸性陽イオン交換樹脂には、例えば、架橋（ポリアクリル酸）、架橋ポリ（メタクリル酸）、加水分解された架橋ポリ（（Ｃ１〜Ｃ４）アルキルアクリレート）及び加水分解された架橋ポリ（アクリロニトリル）から誘導されたものが含まれる；これらのポリマーは、重合体の形での１以上のアクリル酸、メタクリル酸、（Ｃ１〜Ｃ４）アルキルアクリレート及びアクリロニトリルモノマー単位を含むコポリマーであり得ると理解される。上記の架橋ポリマーを調製する上で有用な好適な架橋剤には、例えば芳香族ポリビニル化合物（ジビニルベンゼン、トリビニルベンゼン、ジビニルトルエン、ジビニルピリジン、ジビニルナフタレン及びジビニルキシレン等）及び非芳香族架橋用モノマー（エチレングリコールジアクリレート、エチレングリコールジメタクリレート、トリメチロールプロパントリアクリレート、トリメチロールプロパントリメタクリレート、ジエチレングリコールジビニルエーテル、１，５‐ヘキサジエン、２，５‐ジメチル‐１，５‐ヘキサジエン、１，７‐オクタジエン、トリビニルシクロヘキサン及びトリアリルイソシアヌレート等）が含まれる。好ましくは架橋剤は、１以上のジビニルベンゼン（ＤＶＢ）、トリビニルシクロヘキサン（ＴＶＣＨ）、１，７‐オクタジエン及びジエチレングリコールジビニルエーテルから選択される。典型的には、架橋ポリカルボキシレート樹脂前駆体は、カルボキシレート形への加水分解前のポリカルボキシレート樹脂前駆体における架橋剤の重量として、０．５から４０％、好ましくは１から２５％、より好ましくは２から２０％及び最も好ましくは３から１５％の架橋剤を含有する。例えば、架橋ポリ（メチルアクリレート）又は架橋ポリ（アクリロニトリル）前駆体は、酸性又は塩基性加水分解に付されて対応する架橋ポリ（アクリル酸）弱酸性陽イオン交換樹脂を提供するであろう。
【００１８】
対応する弱酸性陽イオン交換樹脂を提供する架橋ポリ（アクリロニトリル）又はポリ（アクリレート）基体の加水分解の詳細な説明については入手可能であるが、加水分解後で、その最終形でのＷＡＣ樹脂を提供する直前の洗浄条件については、少ししか注意が向けられていなかった。例えば、後加水分解処理は、典型的には苛性加水分解された架橋ポリ（アクリロニトリル）中間体の洗浄、過剰酸での水素型への変換及び中性となるまで洗浄することを（米国特許第３，５４４，４８８号、３，６８７，９１２号及び５，１７５，１９３号）特徴とする。同様に、苛性加水分解された架橋ポリ（アクリレート）中間体の後加水分解処理は、１Ｎ塩酸で洗浄することを特徴とする（米国特許第４，６１４，７５１号）。
【００１９】
本発明の方法は、実質的に中和された塩型、即ち、少なくとも約９０％のカルボン酸官能基が塩型であるＷＡＣで出発することを含む。好適な中和塩型は、例えば、ナトリウム、カリウム、リチウム及びアンモニウム塩を含む；好ましくは、ＷＡＣはナトリウム塩型で提供される。中和塩型ＷＡＣは、慣用の再生法（下記参照）又は入手し得る水素型ＷＡＣの中和塩型への慣用の再生による（架橋ポリカルボキシレート樹脂前駆体の酸性加水分解からのような）水素型ＷＡＣの中和塩型への変換により架橋ポリカルボキシレート樹脂前駆体のアルカリ加水分解反応から直接提供され得る。中和塩型ＷＡＣは、（下記に記載のような）水素型に変換され得るか、又は水素型への変換前に、任意に最初に逆洗浄されるか又は更に追加の水（約９０℃までの周囲温度）で洗浄される。好ましくは、中和塩型ＷＡＣは６０〜９０℃において水素型への変換前に（逆流又はダウンフローで）水で洗浄される。
【００２０】
中和塩型ＷＡＣを水素型ＷＡＣに変換する上で有用な酸再生剤は、鉱酸、例えば硫酸、塩酸、燐酸又は硝酸のような強酸であり得る。好ましくは、酸再生剤は、１以上の硫酸及び塩酸から選択される。典型的には、再生は、（ダウンフロー又はアップフローカラム処理）ＷＡＣと過剰の酸再生剤、一般にＷＡＣの当量当たり２から４モル当量の酸再生剤とを接触させることにより行われる。酸再生剤溶液は、典型的には水溶液の重量を基準にして０．５から２０％、好ましくは１から１５％及びより好ましくは２から１０％のような酸の希釈水溶液である。
【００２１】
代替的に、中和塩型ＷＡＣは、３から７、好ましくは４から７、及びより好ましくは４から６．５の間のｐＫａを有する弱酸での再生により水素型に変換され得る。好適な弱酸再生剤には、例えば炭酸、及び酢酸、クエン酸、マレイン酸、乳酸及びこれらの混合物等のカルボン酸が含まれる；使用されるとき、弱酸再生剤は、好ましくは１以上のクエン酸及び炭酸から選択される。
【００２２】
典型的なＷＡＣの再生（水素型からナトリウム型バージョンへの変換及びその逆）は、約１床容積（ＢＶ）、典型的には１０ＢＶまでの１時間当たり再生剤の流速において周囲（室）温度から約９０℃までの温度において適当な試薬での処理を伴う。例えば、水素型ＷＡＣからナトリウム型への変換及び水素型への戻しは次のシークエンスを含む：４床容積（ｂｅｄ  ｖｏｌｕｍｅ）の７％水酸化ナトリウム水溶液、２床容積の水、４床容積の７％塩酸溶液及び２床容積の水。
【００２３】
水素型樹脂は、それから水素型で１００から１８０℃、好ましくは１１０から１５０℃及びより好ましくは１２０から１４０℃の樹脂床温度において、少なくとも１時間に亘り（典型的には１から１５時間、好ましくは１から１０時間及びより好ましくは２から４時間）水蒸気処理され、飲料水処理系における使用に好適なＷＡＣを提供する。典型的には、ＷＡＣの１キログラム当たり少なくとも１ｋｇ、好ましくは１から１５ｋｇ、より好ましくは２から１０ｋｇ及び最も好ましくは２から５ｋｇの水蒸気が、使用される。水蒸気処理は、ＷＡＣ床に加圧水蒸気射出により又はＷＡＣを含有する洗浄用カラムの外部加熱により、都合よく遂行され得る；典型的には、加圧水蒸気射出は、０．１〜７×１０３ｋＰａ（１から１０００ポンドの平方インチ当たりのゲージ圧）、好ましくは０．１７〜３．５×１０３ｋＰａ（１０から５００ｐｓｉｇ）及びより好ましくは２．４〜７×１０２ｋＰａ（２０から１００ｐｓｉｇ）の圧力で使用される。水蒸気処理は、水素型ＷＡＣとアップフロー、ダウンフロー（カラムでは典型的）により水蒸気を接触させて、又はバッチ様式（圧力釜のような）において遂行され得る。典型的には、水素型ＷＡＣは、残存表面水フリーの水蒸気処理樹脂を排水して分離され、その後詰められる。
【００２４】
もし水蒸気処理が約１００℃より下で行われるならば又は処理の接触時間が約１時間より少ないならば、ＷＡＣを含有する混床系によるＴＨＭ除去の効率性により測定されるような最終樹脂の品質は、不満足なものである。例えば、熱水洗浄（８０から９０℃の温度）だけが水素型ＷＡＣを処理するのに使用されるならば、ＷＡＣは臭気を処理樹脂に与える望ましくない残存抽出可能物を含有するであろう。
【００２５】
水蒸気処理後及びＷＡＣの最終充填の前に、追加の任意の処理がＷＡＣに適用されても良い。例えば、水蒸気処理されたＷＡＣは、ダウンフローモードでの水素型のＷＡＣを２から５床容量の希釈酸（０．０５〜１Ｎ硫酸、塩酸、燐酸又は硝酸等）とを接触させ、それから最終充填前に水素型ＷＡＣを水ですすぐことを含む加工工程から低濃度の塩基性汚染物を除去するため最終希釈酸洗浄が与えられてもよい。好ましくは、任意の酸洗浄は、０．１Ｎ硫酸を使用することを伴う。
【００２６】
仕上がったＷＡＣの最終充填前の他の任意の処理は、例えば、微細粒子（小径の樹脂粒子汚染物）を除去する逆洗浄及び仕上げ済み樹脂中の微生物の成長を最小にする処理を含む。例えば、水蒸気処理ＷＡＣは、水素型ＷＡＣを最終充填前に水素型ＷＡＣの１ｋｇ当たり０．４から５ｇ、好ましくは０．５から３ｇ及びより好ましくは０．７から２ｇの抗菌剤と接触させることを含む抗菌剤処理が与えられても良い。典型的に、任意の抗菌処理は、１以上の過酸化物、（Ｃ２〜Ｃ３）アルコール及び無機塩素塩から選択される抗菌剤の使用を伴う。好適な過酸化物の例としては、過酸化水素、及び過酢酸が含まれ；好適なアルコールには、例えば、エタノール及びイソプロパノールが含まれ；好適な無機塩素塩には、例えば塩化ナトリウム及び塩化カリウムが含まれる。好ましくは、過酸化物が抗菌処理に使用されるとき、使用される濃度はＷＡＣの１ｋｇ当たり０．５から１．５ｇの過酸化物である。
【００２７】
水素型でのＷＡＣについて水蒸気工程を行うことが重要であることを我々は見出した。若し、水蒸気処理がＷＡＣのナトリウム型について行われ、その後水素型ＷＡＣへの変換がなされるならば（水素型樹脂の水蒸気処理無しで）、望ましい有益な結果は達成されないことを見出した。
【００２８】
典型的に、ＷＡＣはナトリウム型において汚染物フリーとなるよう洗浄される。何故ならイオン（中和）型のカルボン酸官能性は少ししかイオン化されてない水素型（非中和）よりより完全に水和されており、中和型はより膨潤性の開いた分子構造を有していると考えられ、従って架橋ポリマーマトリックスから外部への望ましくない物質の移動を容易にするからである。従って、我々は、本発明の方法、即ち、水素型におけるＷＡＣについての水蒸気処理工程により処理されたＷＡＣは、混合床系の一部としてＷＡＣ樹脂を含有するカートリッジ式水処理系の向上したＴＨＭ除去により実証されるような、「より清浄な」最終系ＷＡＣを提供したことを予期せずして見出した。対照的に、慣用法、即ち、ナトリウム型でのＷＡＣの水蒸気処理で処理されたＷＡＣは、カートリッジ式水処理系のより非効率なＴＨＭ除去を結果としてもたらす。水素型での水蒸気処理は、更にナトリウム（中和）型に比較して樹脂の水素（遊離酸）型のより大きな密度のために、処理工程当たり（典型的には１０００‐Ｌ洗浄カラム）ＷＡＣのより大きい処理量を可能にするという経済的な利益を提供する。
【００２９】
本発明の方法の有効性は、米国特許第４，８９５，６４８号、第４、９６９、９９６号及び第６，０１２，２３２号において記載されたような、「ピッチャー式飲料水フィルター」において、水処理されたＷＡＣ樹脂と活性炭の混合床を使用して、汚染水からＴＨＭ（代表的ＴＨＭ物質としてクロロホルムを使用して）を除去するためのＷＡＣ（本発明の方法に付された）の効率性を評価することにより実証された。
【００３０】
表１は、本発明の方法により処理されたＷＡＣ樹脂、及び種々の他のルートにより調節されたＷＡＣ樹脂を使用したＴＨＭ除去効率の結果を要約する。
【００３１】
樹脂１（比較用）は水素型で商業的に入手されるＷＡＣの代表（バイエル社レバチット（Ｌｅｗａｔｉｔ、商標）ＣＮＰ樹脂）である。
【００３２】
樹脂２（比較用）は、酸性加水分解から誘導されたＷＡＣ（水素型）が水素型での水蒸気処理（実施例１に記載された条件を参照）に付された場合の比較処理の代表である。この樹脂はその加工過程においてナトリウム型への変換を行わなかった。
【００３３】
樹脂３（比較用）は、酸性加水分解から誘導されたＷＡＣ（水素型）がナトリウム型に変換され、ついでナトリウム型で水蒸気処理（実施例１に記載された条件を参照）された場合の比較処理の代表である。樹脂は、それからＴＨＭ効率の評価前に水素型に再生された。この樹脂は、水素型である一方で、水蒸気処理を行わなかった。
【００３４】
樹脂４は、酸性加水分解から誘導されたＷＡＣ（水素型）が、最初にナトリウム型に再生され、再生により水素型に戻し、最終的に水素型での水蒸気処理に付される場合の本発明の方法による処理の代表である。
【００３５】
表１の各樹脂について、その結果は各樹脂の三つの異なるロットに関する三つの別個のクロロホルム除去評価の平均を表す。
【００３６】
【表１】
0004195242.tif 000002
【００３７】
本発明の方法により処理されたＷＡＣを含有する水処理系のＴＨＭ除去の効率においての改良は、表１における比較用樹脂１，２及び３と樹脂４についての「クロロホルム除去％」値を比較することにより実証される。例えば、最初の処理水１６リットルに関し、樹脂４は、比較用樹脂１、２及び３に対しクロロホルム除去効率において３〜７％の向上を提供した。次の１６リットルの水については、効率において４〜８％の向上改善を提供して樹脂１，２及び３が示したものよりそのクロロホルム除去効率をより多大な程度にまで保持した。全体で、３２リットルの処理水について、樹脂４は比較用樹脂１，２及び３の性能と比較してクロロホルム除去効率において３〜８％の向上を提供した。
【００３８】
本発明の幾つかの態様が次の実施例で詳細に記載される。全ての比、部及びパーセンテージは特別断りのない限り重量であり、使用される全ての試薬は、断りのない限り良好な商業品質である。実施例及び表で使用される略語は、下記に示される。
ＢＶ＝床容積（間隙水を含むイオン交換樹脂床の容積）
ＷＡＣ＝弱酸性陽イオン交換樹脂
ＴＨＭ＝トリハロメタン（クロロホルム）
ＧＡＣ＝粒状活性炭
ｍｅｑ／ｇ＝グラム当たりミリ当量
ｍｅｑ／ｍｌ＝ミリリットル当たりミリ当量
【００３９】
実施例１
樹脂２，３及び４（表１）の評価において出発物質として使用されるＷＡＣは、６％非芳香族架橋剤を含有する架橋ポリ（アクリロニトリル）のサスペンションポリマーの酸加水分解から誘導される樹脂をベースとしている。結果として生ずる水素型ＷＡＣは、５５％水分保持能力及び１１．０ｍｅｑ／ｇ（４．０ｍｅｑ／ｍｌ）の陽イオン交換容量を有していた。樹脂１（表１）に相当するＷＡＣは、５０％水分保持能力及び１０．５ｍｅｑ／ｇ（４．２ｍｅｑ／ｍｌ）の陽イオン交換容量を有する市販の水素型ＷＡＣ（バイエルレバチットＣＮＰ樹脂）であった。
【００４０】
水素型ＷＡＣは、下記の手順で中和ナトリウム型に変換された。水素型ＷＡＣの試料（典型的には０．１〜０．５リットル）は、適当な大きさの洗浄カラム（典型的には２〜５ｃｍ内径）に置かれ、ダウンフロー仕様で約１〜２ＢＶ／時の流速において４ＢＶの７％水酸化ナトリウム水溶液で洗浄された。樹脂床は、過剰の水酸化ナトリウム再生剤が除去されるまで（流出すすぎ水のｐＨが約９、好ましくは８．５未満になるまで）脱イオン水ですすがれる。
【００４１】
ナトリウム型ＷＡＣは、それから下記の手順で遊離酸水素型に変換された。ナトリウム型ＷＡＣの試料は、ダウンフロー仕様で（上記と同じ配列）１時間に亘り７ＢＶの７％硫酸水溶液で洗浄された。樹脂床は、それから過剰の硫酸再生剤が除去されるまで（流出すすぎ水のｐＨが約４になるまで、好ましくは４．５より大きくなるまで）脱イオン水ですすがれた。
【００４２】
実施例２
水素型のＷＡＣについて、樹脂は、次の手順に従い水蒸気処理に付される。水素型ＷＡＣは、樹脂１００ｇ当たり１００〜１０００ｇ、典型的には４００〜８００ｇの水蒸気を使用して４時間、１２５〜１３５℃においてダウンフローで水蒸気処理される。水蒸気処理された樹脂は、目に見える微細粒子が無くなるまで脱イオン水で約２時間の間、逆洗浄され、最終的に樹脂１００ｇ当たりの６００ｍｌの脱イオン水を使用して２時間、ダウンフローで洗浄される。
【００４３】
実施例３
ＷＡＣ樹脂のＴＨＭ除去効率は、ウォーターピッチャー飲料水フィルターシュミレーションを使用して、弱酸性陽イオン交換樹脂（実施例１において記載されるように製造される）及び粒状活性炭（ＧＡＣ）の混合床を含有するカートリッジを用い、処理された水の容積当たりの除去されたＴＨＭ（クロロホルム）のパーセンテージを測定することにより決定される。一般的入手源のＧＡＣが評価用混合樹脂床を作成するために終始、使用される。この方法は、直接、ＴＨＭを除去する水差し式飲料水フィルターの能力の有効性に関する。
【００４４】
チャレンジ（「汚染された」）水は、次のように調製された。透明な蓋のある２０リットルプラスチックペール缶に、２．０２ｇのＣａＣｌ２・２Ｈ２Ｏ、０．４８ｇのＭｇＳＯ４・６Ｈ２Ｏ、２．６９ｇのＮａＨＣＯ３及び１６リットルの脱イオン水が入れられた。約２５０〜４００ｐｐｂクロロホルムを配するようキャリブレートされたＴＨＭストック溶液（約１ｍｌのメタノール内１％クロロホルム）がそれから添加され、混合物は１０分間撹拌された。溶液は、迅速に四つの４リットル琥珀色瓶に移され、テフロン（登録商標）で裏打ちされたキャップでシールされた。チャレンジ水は調製後２４時間以内のものが使用された。
【００４５】
混合床カートリッジは、３０ｍｌのＧＡＣを加え、混合されるまで渦巻回転させ（通常は３０秒未満）、それからこの混合物を空の円筒カートリッジ（９５ｍｍ体長、４５〜５０ｍｍ直径、３２ｍｍキャップ長さ）に注入して９０ｍｌのＷＡＣを水差しに挿入することにより調製された。カートリッジは、先端カバー（ふた）でシールされ、６００ｍｌのビーカーに入れられ、水道水がカートリッジの肩まで添加された。カートリッジは１５分間、浸漬され、蓋つきフィルター水差しの中に置かれた。１リットルの水道水がカートリッジに注がれ、ＧＡＣから着色汚染物（微細粒子）を除去するためカートリッジを通して排水（溶出）させられた ‐通常、幾分かの初期の暗色の水があり、最初のＢＶ（約１００ｍｌ）で典型的に溶出され‐、水は１リットルの溶出液の終わりまでに透明になり、それから溶出水は廃棄された。すすがれたカートリッジは、それから試験操作に付された。
【００４６】
試験カートリッジは、ミリポア（Ｍｉｌｌｉｐｏｒｅ、商標）フィルター体収納容器に置かれ、テフロン（登録商標）管を介して１リットルウォーターピッチャー上部に連結された。試験カートリッジ及びウォターピッチャー（ブリタ（Ｂｒｉｔａ、商標）水差し底部）との間に位置するポンプは、一定の流速で処理された水流出液を生成するのに使用された。チャレンジ水（約２５０〜４００ｐｐｂのクロロホルムとしてＴＨＭ含有）が、フィルター体収納容器に添加され、ポンプは、「処理」チャレンジ水をウォターピッチャーに配達するよう始動された。ウォターピッチャーは、１〜２リットル毎の処理水が配達された後で空にされた。４リットルの処理水がウォーターピッチャーに配達された後でＴＨＭ分析試料がそれから採取された。典型的には、全体で少なくとも３２リットルの処理水が生成され、４から８リットル毎に試料採取された。ＴＨＭ分析は、残存クロロホルム用ＥＰＡ（環境保護局）試験法５０２．２を使用してランカスターラボラトリーズ（米国、ペンシルバニア州、ランカスター）により提供された。予め調合された防腐剤アスコルビン酸／ＨＣＬ溶液を有するランカスター試料瓶を使用する分析試料は、分析前に冷凍され、分析は試料採取２４〜４８時間以内に遂行された。
【００４７】
比較用処理及び本発明の方法により処理されたＷＡＣ（表１の樹脂３及び４）の代表的な個々のＴＨＭ除去評価の結果は、表２及び３にそれぞれ要約されている。比較処理を含む追加の結果は、表１に提示されている。
【００４８】
【表２】
0004195242.tif 000003
【００４９】
【表３】
0004195242.tif 000004